【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
成分Ａ及びＢの混合物を含むコーティングを有する表面であって、
成分Ａが、カテコール官能基及びアミン及び／若しくはアミド及び／若しくはヒドロキシル官能基を含む分子の自己重合により形成されるポリマーであり、並びに
成分Ｂが、
（ｉ）２つ以上の感光性又は感熱性部分を含む架橋性分子であって、その部分の少なくとも幾らかが成分Ａと共有結合を形成する架橋性分子、又は
（ｉｉ）感光性又は感熱性部分を含むポリマーであって、その部分の少なくとも幾らかが成分Ａと共有結合を形成し、及びそのポリマーが成分Ａと相互侵入網目を形成するポリマー、又は
これらの混合物である、前記表面。
【請求項２】
成分ＡとＢとの架橋コポリマーを含むコーティングを有する表面であって、
成分Ａが、カテコール官能基及びアミン及び／又はアミド及び／又はヒドロキシル官能基を含む自己重合可能な分子であり、並びに
成分Ｂが、成分Ａの重合に関与可能な１つ以上の基を含む分子であって、前記分子が成分Ａと共有結合を形成可能な１つ以上の感光性又は感熱性部分を含み、その部分の少なくとも幾らかがコポリマー中で成分Ａと共有結合を形成する分子である、前記表面。
【請求項３】
成分Ａが、自己重合可能なカテコールアミンである、請求項１又は２に記載のコーティングを有する表面。
【請求項４】
成分Ａが、ドーパミンである、請求項３に記載のコーティングを有する表面。
【請求項５】
成分Ａの重合に関与可能な１つ以上の基が、アミノ、ヒドロキシル、カテコール、チオール、ヒドラジン、ヒドラゾン、オキシム、ケト、アルデヒド、カルボキシル、イミノ、アミド、アルケニル及びアルキニル基から選択される、請求項２に記載のコーティングを有する表面。
【請求項６】
成分Ａの重合に関与可能な１つ以上の基の少なくとも１つが、アミノ、ヒドロキシル、カテコール、アミド、及びＣ2〜Ｃ8アルケニルからなる群より選択される、請求項５に記載のコーティングを有する表面。
【請求項７】
成分Ｂが、２つ以上の感光性又は感熱性部分を含む架橋性分子であって、その部分の少なくとも幾らかが成分Ａと共有結合を形成する架橋性分子である、請求項１に記載のコーティングを有する表面。
【請求項８】
成分Ｂが、感光性又は感熱性部分を含むポリマーであって、その部分の少なくとも幾らかが成分Ａと共有結合を形成し、及びそのポリマーが成分Ａと相互侵入網目を形成するポリマーである、請求項１に記載のコーティングを有する表面。
【請求項９】
成分Ｂが、２つ以上の感光性又は感熱性部分を含む架橋性分子であって、その部分の少なくとも幾らかが成分Ａと共有結合を形成する架橋性分子と、
感光性又は感熱性部分を含むポリマーであって、その部分の少なくとも幾らかが成分Ａと共有結合を形成し、及びそのポリマーが成分Ａと相互侵入網目を形成するポリマーと
の混合物である、請求項１に記載のコーティングを有する表面。
【請求項１０】
成分Ｂが、構造式（ＶＩ）
【化１】
2016513545.tif 000001
（式中、Ｚは独立に感光性又は感熱性基であり、
各Ｘは成分Ａの重合に関与可能な官能基を含む部分であり、
各Ｙは共有結合、Ｃ1〜Ｃ8アルキル、Ｃ2〜Ｃ8アルケニル、Ｃ2〜Ｃ8アルキニル、‐（ＣＨ2ＣＨ2Ｏ）1~20‐、‐Ｃ（Ｏ）‐ＮＨ‐（Ｃ1〜Ｃ8アルキル）‐、‐ＮＨ‐Ｃ（Ｏ）‐（Ｃ1〜Ｃ8アルキル）‐、‐Ｃ（Ｏ）‐ＮＨ‐（Ｃ1〜Ｃ8アルキル）‐ＮＨ‐（Ｃ（Ｏ）‐、‐ＮＨ‐Ｃ（Ｏ）‐（Ｃ1〜Ｃ8アルキル）‐Ｃ（Ｏ）‐ＮＨ‐、‐ＮＨ‐Ｃ1〜Ｃ8アルキル‐ＮＨ（ＣＯ）‐、‐Ｎ（Ｃ1〜Ｃ8アルキル‐ＮＨ（ＣＯ）‐）2、Ｎ（Ｃ1〜Ｃ8アルキル‐ＮＨ（ＣＯ）‐）3、フェニル、及び‐（Ｃ1〜Ｃ8アルキル）‐フェニルからなる群より独立に選択され、各ＹがＣ1〜Ｃ8アルキル、Ｃ2〜Ｃ8アルケニル又は‐Ｏ（Ｃ1〜Ｃ8アルキル）により任意選択的に独立に置換されており、並びにｑは１〜４である）
である、請求項２に記載のコーティングを有する表面。
【請求項１１】
成分Ｂが構造式（ＶＩ）であって、式中、
Ｚはベンゾフェノン又はＣ2〜Ｃ8アルケニルであり、
各Ｙは共有結合、Ｃ1〜Ｃ8アルキル、Ｃ2〜Ｃ8アルケニル、‐（ＣＨ2ＣＨ2Ｏ）1~20‐、‐Ｃ（Ｏ）‐ＮＨ‐（Ｃ1〜Ｃ8アルキル）‐、‐ＮＨ‐Ｃ（Ｏ）‐（Ｃ1〜Ｃ8アルキル）‐、‐Ｃ（Ｏ）‐ＮＨ‐（Ｃ1〜Ｃ8アルキル）‐ＮＨ‐（Ｃ（Ｏ）‐、又は‐ＮＨ‐Ｃ（Ｏ）‐（Ｃ1〜Ｃ8アルキル）‐Ｃ（Ｏ）‐ＮＨ‐、フェニル及び‐（Ｃ1〜Ｃ8アルキル）‐フェニルからなる群より独立に選択され、各ＹがＣ1〜Ｃ8アルキル、Ｃ2〜Ｃ8アルケニル又は‐Ｏ（Ｃ1〜Ｃ8アルキル）により任意選択的に独立に置換されており、Ｘはアミノ、ヒドロキシル、カテコール、チオール、ヒドラジン、ヒドラゾン、オキシム、ケト、アルデヒド、カルボキシル、イミノ、アミド、Ｃ2〜Ｃ8アルケニル及びＣ2〜Ｃ8アルキニルからなる群より選択され、並びにｑは１〜４である、
請求項１０に記載のコーティングを有する表面。
【請求項１２】
成分Ｂが構造式（ＶＩ）であり、及びドーパミンベンゾイルベンズアミド、３‐アミド（４‐ベンゾイルベンゾイル）プロピルメタクリルアミド、４‐アミノベンゾフェノン、４，４’‐ジアミノベンゾフェノン、４，４’‐ジヒドロキシベンゾフェノン、３，４‐ジアミノベンゾフェノン及びオイゲノールからなる群より選択される、請求項１１に記載のコーティングを有する表面。
【請求項１３】
成分Ｂが、ドーパミンベンゾイルベンズアミドである、請求項１２に記載のコーティングを有する表面。
【請求項１４】
コーティングが、表面に共有結合する、請求項１〜１３のいずれか１項に記載のコーティングを有する表面。
【請求項１５】
成分Ｂの１つ以上の感光性又は感熱性部分が、水素を引き抜くことができる、請求項１〜１４のいずれか１項に記載のコーティングを有する表面。
【請求項１６】
表面が引き抜き可能な水素原子を含み、かつコーティングが、成分Ｂの感光性又は感熱性部分の少なくとも幾らかによる表面からの水素原子の引き抜きを介して表面に共有結合する、請求項１５に記載のコーティングを有する表面。
【請求項１７】
成分Ｂが、１つ以上の感光性部分を含む、請求項１〜１０のいずれか１項に記載のコーティングを有する表面。
【請求項１８】
１つ以上の感光性部分が、アリールケトン、ジアリールケトン、アリールアジド、アルケニル及びアルキニルからなる群より選択される、請求項１７に記載のコーティングを有する表面。
【請求項１９】
１つ以上の感光性部分が、タイプＩ又はタイプＩＩの光開始剤である、請求項１７に記載のコーティングを有する表面。
【請求項２０】
１つ以上の感光性部分が、タイプＩＩの光開始剤である、請求項１９に記載のコーティングを有する表面。
【請求項２１】
１つ以上の感光性部分が、ジアリールケトンである、請求項２０に記載のコーティングを有する表面。
【請求項２２】
１つ以上の感光性部分が、ベンゾフェノンである、請求項２０に記載のコーティングを有する表面。
【請求項２３】
成分Ｂが、１つ以上の感熱性部分を含む、請求項１〜１０のいずれか１項に記載のコーティングを有する表面。
【請求項２４】
成分Ｂが、カルベン又はニトレンを形成可能な１つ以上の感光性又は感熱性部分を含む、請求項１〜１０のいずれか１項に記載のコーティングを有する表面。
【請求項２５】
成分Ｂが、ベンゾイルベンゾイックドーパミド、アミドベンゾイルベンゾイルメタクリルアミド、トリス‐［アミノ（エチルベンゾイルベンズアミド）］、４‐アミノベンゾフェノン、オイゲノール、４，４’‐ジアミノベンゾフェノン、４，４’‐ジヒドロキシベンゾフェノン、３，４‐ジアミノベンゾフェノン及びポリジアリールケトン（例えばポリベンゾフェノン）等のポリマー光開始剤から選択される、請求項１又は２に記載のコーティングを有する表面。
【請求項２６】
表面が、後塗りコーティングを有する、請求項１〜２５のいずれか１項に記載のコーティングを有する表面。
【請求項２７】
後塗りコーティングが、
ポリオレフィン、ポリエステル、ポリウレタン、ポリアミド、ポリエーテルブロックアミド、ポリイミド、ポリカーボネート、ポリフェニレンスルフィド、ポリフェニレンオキシド、ポリエーテル、シリコーン、ポリカーボネート、ポリヒドロキシエチルメタクリレート、ポリビニルピロリドン、ポリビニルアルコール、ゴム、シリコーンゴム、ポリヒドロシ酸、ポリアリルアミン、ポリアリルアルコール、ポリアクリルアミド、ポリアクリル酸、スチレン系ポリマー、ポリテトラフルオロエチレン、及びこれらのコポリマー等の合成又は天然の有機又は無機ポリマー又は材料、ポリ（Ｄ，Ｌ‐ラクチド）、ポリグリコリド及びこれらのコポリマー等の生体吸収性材料、不織布、ポリ（グリコリド‐コ‐トリメチレンカーボネート）トリブロックコポリマー（ＰＧＡ：ＴＭＣ）等のトリブロックコポリマーを含む生体吸収性ウェブ材料、ナイロン１２、ナイロン１１、ナイロン９、ナイロン６／９及びナイロン６／６、ポリエーテルエステルアミド、ポリエチレンテレフタレート及びポリブチレンテレフタレート、ポリエステルエーテル、ポリエステルエラストマーコポリマー、スチレン末端ブロックを有するコポリマー等のブロックコポリマーエラストマー、及びブタジエン、イソプレン、エチレン/ブチレン、エチレン/プロペンから形成されたミッドブロック、アクリロニトリル‐スチレン及びアクリロニトリル‐ブタジエン‐スチレンブロックコポリマーを包含するスチレンブロックコポリマー、ポリスチレン、ポリ（メチル）メタクリレート、ポリアクリロニトリル、ポリ（ビニルアセテート）、ポリ（ビニルアルコール）、ポリ塩化ビニル等の塩素含有ポリマー、ポリオキシメチレン、ポリカーボネート、ポリアミド、ポリイミド、ポリウレタン、フェノール樹脂、アミノエポキシ樹脂、ポリエステル、シリコーン、セルロースベースプラスチック、ゴム状プラスチック、フッ素ポリマー（例えば延伸ポリテトラフルオロエチレン（ｅＰＴＦＥ）、ポリテトラフルオロエチレン（ＰＴＦＥ）、フッ素化エチレン‐プロピレン（ＦＥＰ））等のフッ素化ポリマー、パーフルオロカーボンコポリマー（例えば、テトラフルオロエチレンパーフルオロアルキルビニルエーテル（ＴＦＥ／ＰＡＶＥ）コポリマー）、テトラフルオロエチレン（ＴＦＥ）とパーフルオロメチルビニルエーテル（ＰＭＶＥ）とのコポリマー、ＴＦＥと、アセテート、アルコール、アミン、アミド、スルホネート、官能基を含む官能性モノマーとのコポリマー、延伸ポリエチレン、ポリ塩化ビニル、ポリウレタン、シリコーン、ポリエチレン、ポリプロピレン、ポリウレタン、ポリグリコール酸、ポリエステル、ポリアミド、エラストマー及びその混合物、ブレンド及びコポリマー又は誘導体からなる群より選択される、請求項２６に記載のコーティングを有する表面。
【請求項２８】
コーティングが、後塗りコーティングに共有結合する、請求項２６又は２７に記載のコーティングを有する表面。
【請求項２９】
後塗りコーティングが、治療薬を含む、請求項２６〜２８のいずれか１項に記載のコーティングを有する表面。
【請求項３０】
治療薬が、抗血栓剤、止血剤、血管新生阻害剤、血管新生剤、抗微生物剤、抗増殖剤、増殖剤、及び抗炎症薬、又はこれらの組み合わせからなる群より選択される、請求項２９に記載のコーティングを有する表面。
【請求項３１】
表面が、医療用デバイスを含む基材の表面である。請求項１〜３０のいずれか１項に記載のコーティングを有する表面。
【請求項３２】
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブルシースを包含するシース、血管内在性モニタリングデバイス、人工心臓弁、ペースメーカー電極、ガイドワイヤー、心臓リード、心肺バイパスサーキット、カニューレ、プラグ、ドラッグデリバリーデバイス、バルーン、組織パッチデバイス及び血液ポンプ
からなる群より選択される、請求項３１に記載のコーティングを有する表面。
【請求項３３】
表面コーティングが、そのバルクに亘ってカテコールアミン及びベンゾフェノンを含む、請求項１又は２に記載のコーティングを有する表面。
【請求項３４】
表面をコーティングする方法であって、方法が、
ａ）表面と、成分Ａ及びＢを含む混合物とを接触させる工程であって、
成分Ａが、カテコール官能基及びアミン及び／若しくはアミド及び／若しくはヒドロキシル官能基を含む自己重合可能な分子であり、並びに
成分Ｂが、
（ｉ）成分Ａと共有結合を形成可能な２つ以上の感光性若しくは感熱性部分を含む架橋性分子、又は
（ｉｉ）成分Ａと共有結合を形成可能な感光性若しくは感熱性部分を含むポリマー、又は
これらの混合物であり、
成分Ａが成分Ｂの存在下において自己重合し、及び（ｉｉ）の場合において、成分Ｂと相互侵入網目を形成する、前記工程と、
（ｂ）前記部分の少なくとも幾らかが、成分Ａと共有結合を形成するように、成分Ｂの感光性若しくは感熱性部分を活性化させる工程と
を含む、前記方法。
【請求項３５】
表面をコーティングする方法であって、方法が、
ａ）表面と、成分Ａ及びＢを含む混合物とを接触させる工程であって、
成分Ａが、カテコール官能基及びアミン及び／若しくはアミド及び／若しくはヒドロキシル官能基を含む自己重合可能な分子であり、並びに
成分Ｂが、成分Ａの重合に関与可能な１つ以上の基を含む分子であって、前記分子が、成分Ａ及びＢのコポリマーを形成するように、成分Ａと共有結合を形成可能な１つ以上の感光性又は感熱性部分を含む分子である、前記工程と、
（ｂ）前記部分の少なくとも幾らかが、成分Ａと共有結合を形成するように、コポリマー中の成分Ｂの感光性若しくは感熱性部分を活性化させる工程と
を含む、前記方法。
【請求項３６】
成分Ａが、自己重合可能なカテコールアミンである、請求項３４又は３５に記載の方法。
【請求項３７】
成分Ａがドーパミンである、請求項３６に記載の方法。
【請求項３８】
成分Ａによる重合に関与可能な１つ以上の基が、アミノ、ヒドロキシル、カテコール、チオール、ヒドラジン、ヒドラゾン、オキシム、ケト、アルデヒド、カルボキシル、イミノ、アミド、アルケニル及びアルキニル基から選択される、請求項３５に記載の方法。
【請求項３９】
成分Ａによる重合に関与可能な１つ以上の基の少なくとも１つが、アミノ、ヒドロキシル、カテコール、アミド、及びＣ2〜Ｃ8アルケニルからなる群より選択される、請求項３８に記載の方法。
【請求項４０】
成分Ｂが、２つ以上の感光性又は感熱性部分を含む架橋性分子であって、その部分の少なくとも幾らかが成分Ａと共有結合を形成する架橋性分子である、請求項３４に記載の方法。
【請求項４１】
成分Ｂが、感光性又は感熱性部分を含むポリマーであって、その部分の少なくとも幾らかが成分Ａと共有結合を形成し、及びそのポリマーが成分Ａと相互侵入網目を形成するポリマーである、請求項３４に記載の方法。
【請求項４２】
成分Ｂが、２つ以上の感光性又は感熱性部分を含む架橋性分子であって、その部分の少なくとも幾らかが成分Ａと共有結合を形成する架橋性分子と、
感光性又は感熱性部分を含むポリマーであって、その部分の少なくとも幾らかが成分Ａと共有結合を形成し、及びそのポリマーが成分Ａと相互侵入網目を形成するポリマーと
の混合物である、請求項３４に記載の方法。
【請求項４３】
成分Ｂが、構造式（ＶＩ）
【化２】
2016513545.tif 000002
（式中、各Ｚは独立に感光性又は感熱性基であり、
各Ｘは成分Ａの重合に関与可能な官能基を含む部分であり、
各Ｙは共有結合、Ｃ1〜Ｃ8アルキル、Ｃ2〜Ｃ8アルケニル、Ｃ2〜Ｃ8アルキニル、‐（ＣＨ2ＣＨ2Ｏ）1~20‐、‐Ｃ（Ｏ）‐ＮＨ‐（Ｃ1〜Ｃ8アルキル）‐、‐ＮＨ‐Ｃ（Ｏ）‐（Ｃ1〜Ｃ8アルキル）‐、‐Ｃ（Ｏ）‐ＮＨ‐（Ｃ1〜Ｃ8アルキル）‐ＮＨ‐（Ｃ（Ｏ）‐、‐ＮＨ‐Ｃ（Ｏ）‐（Ｃ1〜Ｃ8アルキル）‐Ｃ（Ｏ）‐ＮＨ‐、‐ＮＨ‐Ｃ1〜Ｃ8アルキル‐ＮＨ（ＣＯ）‐、‐Ｎ（Ｃ1〜Ｃ8アルキル‐ＮＨ（ＣＯ）‐）2、Ｎ（Ｃ1〜Ｃ8アルキル‐ＮＨ（ＣＯ）‐）3、フェニル及び‐（Ｃ1〜Ｃ8アルキル）‐フェニルからなる群より独立に選択され、各ＹはＣ1〜Ｃ8アルキル、Ｃ2〜Ｃ8アルケニル又は‐Ｏ（Ｃ1〜Ｃ8アルキル）により任意選択的に独立に置換され、並びにｑは１〜４である）
である、請求項３５に記載の方法。
【請求項４４】
成分Ｂが構造式（ＩＶ）であって、
式中、Ｚはベンゾフェノン又はＣ2〜Ｃ8アルケニルであり、各Ｙは共有結合、Ｃ1〜Ｃ8アルキル、Ｃ2〜Ｃ8アルケニル、‐（ＣＨ2ＣＨ2Ｏ）1~20‐、‐Ｃ（Ｏ）‐ＮＨ‐（Ｃ1〜Ｃ8アルキル）‐、‐ＮＨ‐Ｃ（Ｏ）‐（Ｃ1〜Ｃ8アルキル）‐、‐Ｃ（Ｏ）‐ＮＨ‐（Ｃ1〜Ｃ8アルキル）‐ＮＨ‐（Ｃ（Ｏ）‐、又は‐ＮＨ‐Ｃ（Ｏ）‐（Ｃ1〜Ｃ8アルキル）‐Ｃ（Ｏ）‐ＮＨ‐、フェニル又は‐（Ｃ1〜Ｃ8アルキル）‐フェニルからなる群より独立に選択され、各ＹはＣ1〜Ｃ8アルキル、Ｃ2〜Ｃ8アルケニル又は‐Ｏ（Ｃ1〜Ｃ8アルキル）により任意選択的に独立に置換され、Ｘはアミノ、ヒドロキシル、カテコール、チオール、ヒドラジン、ヒドラゾン、オキシム、ケト、アルデヒド、カルボキシル、イミノ、アミド、Ｃ2〜Ｃ8アルケニル及びＣ2〜Ｃ8アルキニルからなる群より選択され、並びにｑは１〜４である、請求項４３に記載の方法。
【請求項４５】
成分Ｂが構造式（ＶＩ）であり、及びドーパミンベンゾイルベンズアミド、３‐アミド（４‐ベンゾイルベンゾイル）プロピルメタクリルアミド、４‐アミノベンゾフェノン、４，４’‐ジアミノベンゾフェノン、４，４’‐ジヒドロキシベンゾフェノン、３，４‐ジアミノベンゾフェノン及びオイゲノールからなる群より選択される、請求項４４に記載の方法。
【請求項４６】
成分Ｂが、ドーパミンベンゾイルベンズアミドである、請求項４５に記載の方法。
【請求項４７】
コーティングが、表面に共有結合する、請求項３４〜４６のいずれか１項に記載の方法。
【請求項４８】
成分Ｂの１つ以上の感光性又は感熱性部分が、水素を引き抜くことができる、請求項３４〜４３のいずれか１項に記載の方法。
【請求項４９】
表面が引き抜き可能な水素原子を含み、かつコーティングが、成分Ｂの感光性又は感熱性部分の少なくとも幾らかによる表面からの水素原子の引き抜きを介して表面に共有結合する、請求項４８に記載の方法。
【請求項５０】
成分Ｂが、１つ以上の感光性部分を含む、請求項３４〜４３のいずれか１項に記載の方法。
【請求項５１】
１つ以上の感光性部分が、アリールケトン、ジアリールケトン、アリールアジド、アルケニル及びアルキニルからなる群より選択される、請求項５０に記載の方法。
【請求項５２】
１つ以上の感光性部分が、タイプＩ又はタイプＩＩの光開始剤である、請求項５０に記載の方法。
【請求項５３】
１つ以上の感光性部分が、タイプＩＩの光開始剤である、請求項５１に記載の方法。
【請求項５４】
１つ以上の感光性部分が、ジアリールケトンである、請求項５３に記載の方法。
【請求項５５】
１つ以上の感光性部分が、ベンゾフェノンである、請求項５３に記載の方法。
【請求項５６】
１つ以上の感光性部分が、紫外光への曝露により活性化される、請求項３４〜５５のいずれか１項に記載の方法。
【請求項５７】
成分Ｂが、１つ以上の感熱性部分を含む、請求項３４〜４９のいずれか１項に記載の方法。
【請求項５８】
成分Ｂが、カルベン又はニトレンを形成可能な１つ以上の感光性又は感熱性部分を含む、請求項３４〜４９のいずれか１項に記載の方法。
【請求項５９】
成分Ｂが、ベンゾイルベンゾイックドーパミド、アミドベンゾイルベンゾイルメタクリルアミド、トリス‐［アミノ（エチルベンゾイルベンズアミド）］、４‐アミノベンゾフェノン、オイゲノール、４，４’‐ジアミノベンゾフェノン、４，４’‐ジヒドロキシベンゾフェノン、３，４‐ジアミノベンゾフェノン及びポリアリールケトン（例えばポリベンゾフェノン）等のポリマー光開始剤から選択される、請求項３４又は３５に記載の方法。
【請求項６０】
更に、（ｃ）表面に後塗りコーティングを適用する工程を含む、請求項３４〜５９のいずれか１項に記載の方法。
【請求項６１】
後塗りコーティングが、
ポリオレフィン、ポリエステル、ポリウレタン、ポリアミド、ポリエーテルブロックアミド、ポリイミド、ポリカーボネート、ポリフェニレンスルフィド、ポリフェニレンオキシド、ポリエーテル、シリコーン、ポリカーボネート、ポリヒドロキシエチルメタクリレート、ポリビニルピロリドン、ポリビニルアルコール、ゴム、シリコーンゴム、ポリヒドロシ酸、ポリアリルアミン、ポリアリルアルコール、ポリアクリルアミド、ポリアクリル酸、スチレン系ポリマー、ポリテトラフルオロエチレン、及びこれらのコポリマー等の合成又は天然の有機又は無機ポリマー又は材料、ポリ（Ｄ，Ｌ‐ラクチド）ポリグリコリド及びこれらのコポリマー等の生体吸収性材料、不織布、ポリ（グリコリド‐コ‐トリメチレンカーボネート）トリブロックコポリマー（ＰＧＡ：ＴＭＣ）等のトリブロックコポリマーを含む生体吸収性ウェブ材料、ナイロン１２、ナイロン１１、ナイロン９、ナイロン６／９及びナイロン６／６、ポリエーテルエステルアミド、ポリエチレンテレフタレート及びポリブチレンテレフタレート、ポリエステルエーテル、ポリエステルエラストマーコポリマー、スチレン末端ブロックを有するコポリマーなどのブロックコポリマーエラストマー、及びブタジエン、イソプレン、エチレン/ブチレン、エチレン/プロペンから形成されたミッドブロック、アクリロニトリル‐スチレン及びアクリロニトリル‐ブタジエン‐スチレンブロックコポリマーを包含するスチレンブロックコポリマー、ポリスチレン、ポリ（メチル）メタクリレート、ポリアクリロニトリル、ポリ（ビニルアセテート）、ポリ（ビニルアルコール）、ポリ塩化ビニル等の塩素含有ポリマー、ポリオキシメチレン、ポリカーボネート、ポリアミド、ポリイミド、ポリウレタン、フェノール樹脂、アミノエポキシ樹脂、ポリエステル、シリコーン、セルロースベースプラスチック、ゴム状プラスチック、フッ素ポリマー、（例えば延伸ポリテトラフルオロエチレン（ｅＰＴＦＥ）、ポリテトラフルオロエチレン（ＰＴＦＥ）、フッ素化エチレン‐プロピレン（ＦＥＰ））等のフッ素化ポリマー、パーフルオロカーボンコポリマー（例えば、テトラフルオロエチレンパーフルオロアルキルビニルエーテル（ＴＦＥ／ＰＡＶＥ）コポリマー）、テトラフルオロエチレン（ＴＦＥ）とパーフルオロメチルビニルエーテル（ＰＭＶＥ）とのコポリマー、ＴＦＥと、アセテート、アルコール、アミン、アミド、スルホネート、官能基を含む官能性モノマーとのコポリマー、延伸ポリエチレン、ポリ塩化ビニル、ポリウレタン、シリコーン、ポリエチレン、ポリプロピレン、ポリウレタン、ポリグリコール酸、ポリエステル、ポリアミド、エラストマー及びその混合物、ブレンド及びコポリマー又は誘導体からなる群より選択される、請求項６０に記載の方法。
【請求項６２】
コーティングが、後塗りコーティングに共有結合する、請求項６０又は６１に記載の方法。
【請求項６３】
後塗りコーティングが、治療薬を含む、請求項６０〜６３のいずれか１項に記載の方法。
【請求項６４】
治療薬が、抗血栓剤、止血剤、血管新生阻害剤、血管新生剤、抗微生物剤、抗増殖剤、増殖剤、又は抗炎症薬、又はこれらの組み合わせからなる群より選択される、請求項６３に記載の方法。
【請求項６５】
工程（ａ）が、酸化剤の存在下で実施される、請求項３４〜６４のいずれか１項に記載の方法。
【請求項６６】
酸化剤が、過硫酸アンモニウム又は過硫酸ナトリウムである、請求項６５に記載の方法。
【請求項６７】
表面が、医療用デバイスを含む基材の表面である、請求項３４〜６６のいずれか１項に記載の方法。
【請求項６８】
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブルシースを包含するシース、血管内在性モニタリングデバイス、人工心臓弁、ペースメーカー電極、ガイドワイヤー、心臓リード、心肺バイパスサーキット、カニューレ、プラグ、ドラッグデリバリーデバイス、バルーン、組織パッチデバイス及び血液ポンプ
からなる群より選択される、請求項６７に記載の方法。
【請求項６９】
請求項３４〜６８のいずれか１項に記載の方法に従って得られ得る、コーティングを有する表面。
【請求項７０】
コーティングが、赤色から黄色波長の電磁波放射を反射する、請求項１〜３３のいずれか１項に記載のコーティングを有する表面、又は請求項３４〜６９のいずれか１項に記載の方法。
【請求項７１】
コーティングが、酸化条件下で満足に解重合しない、請求項１〜３３のいずれか１項に記載のコーティングを有する表面、又は請求項３４〜７０のいずれか１項に記載の方法。
【請求項７２】
コーティングが、亜塩素酸塩化合物へのコーティングの曝露下、満足に解重合しない、請求項７１に記載のコーティングを有する表面又は方法。